Avantageusement mais non obligatoirement, l’invention peut aussi prévoir que : - l’évent est réalisé dans la zone poreuse lors de l’étape b) à l’aide d’une attaque chimique obtenue dans un bain chimique, - le contour défini par la zone poreuse dans la surface intérieure moulante après la mise en œuvre de l’étape a) contient le contour défini par l’évent dans la surface intérieure moulante après la mise en œuvre de l’étape b) ou correspond au contour défini par l’évent dans la surface intérieure moulante après la mise en œuvre de l’étape b), - l’évent réalisé lors de l’étape b) prenant la forme d’une fente, la zone poreuse présente une largeur au moins égale à la largeur de la fente, - la zone poreuse fabriquée lors de l’étape a) présente une largeur comprise entre 0,01 mm et 0,07 mm, et de préférence comprise entre 0,03 mm et 0,05 mm, et la fente réalisée lors de l’étape b) dans cette zone poreuse présente une largeur comprise entre 0,02 mm et 0,06mm, - la zone poreuse fabriquée lors de l’étape a) présente une profondeur comprise entre 0,1 mm et 3 mm, et de préférence comprise entre 0,5 mm et 2 mm, et la fente réalisée lors de l’étape b) dans cette zone poreuse présente une profondeur comprise entre 0,1 mm et 3 mm, et de préférence comprise entre 0,5 mm et 2 mm, - l’évent est réalisé dans la zone poreuse lors de l’étape b) à l’aide d’un faisceau laser ou d’un faisceau laser contenu dans un jet d’eau, - le contour défini par la zone poreuse dans la surface intérieure moulante après la mise en œuvre de l’étape a) contient le contour défini par l’évent dans la surface intérieure moulante après la mise en œuvre de l’étape b) ou correspond au contour défini par l’évent dans la surface intérieure moulante après la mise en œuvre de l’étape b), - l’évent réalisé lors de l’étape b) prenant la forme d’une fente, la zone poreuse présente une largeur au moins égale à la largeur de la fente, - la zone poreuse fabriquée lors de l’étape a) présente une largeur comprise entre 0,02 mm et 1 mm, et de préférence comprise entre 0,5 mm et 1 mm, et la fente réalisée lors de l’étape b) dans cette zone poreuse présente une largeur comprise entre 0,03 mm et 0,07 mm, - la zone poreuse fabriquée lors de l’étape a) présente une profondeur comprise entre 0,1 mm et 3 mm, et de préférence comprise entre 0,5 mm et 2 mm, et dans lequel la fente réalisée lors de l’étape b) dans cette zone poreuse présente une profondeur comprise entre 0,1 mm et 3 mm, et de préférence comprise entre 0,5 mm et 2 mm, - l’élément moulant présente une densité de matière supérieure à 98% en-dehors de la zone poreuse, et dans lequel la zone poreuse présente une densité de matière inférieure à 98 %, - la porosité de la zone poreuse fabriquée lors de l’étape a) est obtenue en modifiant les paramètres de la fusion sélective dans les zones des couches de poudre correspondant à des sections de la zone poreuse, - la fusion sélective étant obtenue avec un faisceau laser de fusion sélective, les paramètres de la fusion sélective qui sont modifiés pour la fabrication de la zone poreuse sont pris parmi : la distance entre les trajectoires du spot du faisceau laser de fusion sélective sur les couches de poudre, la puissance du faisceau laser de fusion sélective, la vitesse du spot du faisceau laser de fusion sélective sur les couches de poudre et/ou le diamètre du spot du faisceau laser de fusion sélective sur les couches de poudre, - l’évent débouche dans un dégagement prévu dans la surface extérieure de l’élément moulant, le dégagement offrant un passage d’air plus important que l’évent, - le moule de cuisson est un moule de cuisson d’un pneumatique.